(57)【要約】  半導体チップの劣化を防止することができ、信頼性を向上することが可能な半導体装置及び半導体装置の製造方法を提供する。表面に金属層（１Ｃ）を有する第１半導体チップ（１）と、金属層（１Ｃ）に対向して配置された第１配線部材（７）と、金属層（１Ｃ）と第１配線部材（７）との間に配置され、引張強度が高い複数の領域および引張強度が低い複数の領域を備えた焼結金属層（４ａ，４ｂ）と、焼結金属層（４ａ，４ｂ）の内部に配置された金属材料（３）と、を備え、焼結金属層（４ａ，４ｂ）の一部の引張強度の低い領域の引張強度は、第１半導体チップ（１）の金属層（１Ｃ）の引張強度より低い。
2020255773.tif 000002
【特許請求の範囲】
【請求項１】
表面に金属層を有する第１半導体チップと、
前記金属層に対向して配置された第１配線部材と、
前記金属層と前記第１配線部材との間に配置され、引張強度が高い複数の領域および引張強度が低い複数の領域を備えた焼結金属層と、
前記焼結金属層の内部に配置された金属材料と、
を備え、
前記焼結金属層の一部の引張強度の低い領域の引張強度は、前記第１半導体チップの前記金属層の引張強度より低いことを特徴とする半導体装置。
【請求項２】
前記焼結金属層は、前記金属材料の前記第１半導体チップ側に配置された第１焼結金属層と、前記金属材料の前記第１配線部材側に配置された第２焼結金属層とを有し、
前記金属材料は、下面に複数の第１溝部、上面に複数の第２溝部を有する第１金属板であって、前記第１溝部および前記第２溝部が形成されていない平面部の領域があることを特徴とする請求項１に記載の半導体装置。
【請求項３】
前記複数の第１溝部及び前記複数の第２溝部は、それぞれ互いに接続した複数の貫通孔をなすことを特徴とする請求項２に記載の半導体装置。
【請求項４】
前記複数の第１溝部及び第２溝部のそれぞれの領域における前記第１焼結金属層及び第２焼結金属層の焼結密度は、７２％以上、７８％以下の範囲であることを特徴とする請求項２又は３に記載の半導体装置。
【請求項５】
前記第１焼結金属層の焼結密度は、前記複数の第１溝部の領域に比べて前記第１金属板の前記下面の領域の方が高く、
前記第２焼結金属層の焼結密度は、前記複数の第２溝部の領域に比べて前記第１金属板の前記上面の領域の方が高いことを特徴とする請求項２〜４のいずれか１項に記載の半導体装置。
【請求項６】
前記複数の第１溝部の領域の前記第１焼結金属層の焼結密度は、前記複数の第２溝部の領域の前記第２焼結金属層の焼結密度に比べて高いことを特徴とする請求項２〜５のいずれか１項に記載の半導体装置。
【請求項７】
平面パターンにおいて、前記複数の第１溝部及び前記第２溝部のそれぞれの占有面積が前記第１金属板の表面積に対して２５％以上７５％以下であることを特徴とする請求項２〜６のいずれか１項に記載の半導体装置。
【請求項８】
平面パターンにおいて、前記複数の第１溝部の占有面積が前記複数の第２溝部の占有面積に比べて小さいことを特徴とする請求項２〜７のいずれか１項に記載の半導体装置。
【請求項９】
前記第１金属板の厚さが、前記第１半導体チップの表面から前記第１溝部の底部までの前記第１焼結金属層の厚さの０％より大きく６３％以下の範囲であることを特徴とする請求項２〜８のいずれか１項に記載の半導体装置。
【請求項１０】
前記第１半導体チップの上面から前記第１溝部の底部までの前記第１焼結金属層の厚さが、前記第１配線部材の下面から前記第２溝部の底部までの前記第２焼結金属層の厚さに比べて薄いことを特徴とする請求項２〜９のいずれか１項に記載の半導体装置。
【請求項１１】
第２半導体チップと、
前記第２半導体チップの上方に配置され、下面に複数の第３溝部、上面に複数の第４溝部を有する第２金属板と、
前記第２金属板の上方に配置された第２配線部材と、
前記複数の第３溝部を埋めるように前記第２半導体チップと前記第２金属板との間に配置された第３焼結金属層と、
前記複数の第４溝部を埋めるように前記第２金属板と前記第２配線部材との間に配置された第４焼結金属層と
を更に備え、
前記第１配線部材及び前記第２配線部材の上面の高さのレベルが同一であることを特徴とする請求項１〜１０のいずれか１項に記載の半導体装置。
【請求項１２】
前記第１金属板及び前記第２金属板の厚さが異なることを特徴とする請求項１１に記載の半導体装置。
【請求項１３】
前記第１半導体チップの下方に配置され、上面に複数の第５溝部、下面に複数の第６溝部を有する第３金属板と、
前記第３金属板の下方に配置され、上面に配線層を有する絶縁回路基板と、
前記複数の第５溝部を埋めるように前記第１半導体チップと前記第３金属板との間に配置された第５焼結金属層と、
前記複数の第６溝部を埋めるように前記第３金属板と前記配線層との間に配置された第６焼結金属層と
を更に備えることを特徴とする請求項１〜１２のいずれか１項に記載の半導体装置。
【請求項１４】
前記金属材料が、金属粒子、金属繊維または金属ネットのいずれか１種類であることを特徴とする請求項１〜１３のいずれか１項に記載の半導体装置。
【請求項１５】
絶縁回路基板の上面に配置された配線層の上に第１半導体チップを接合するステップと、
前記第１半導体チップの上面に焼結金属ペーストを塗布して乾燥させ、第１焼結金属層を積層するステップと、
下面に複数の第１溝部、上面に複数の第２溝部を有する第１金属板を、前記第１焼結金属層の上に前記第１金属板の前記下面が接するように配置するステップと、
前記第１金属板の前記上面に焼結金属ペーストを塗布して乾燥させ、第２焼結金属層を積層するステップと、
前記第２焼結金属層の上に第１配線部材を配置するステップと、
前記第１焼結金属層及び第２焼結金属層を加熱しながら加圧して、前記第１焼結金属層を前記複数の第１溝部に充填するように前記第１金属板の前記下面と前記第１半導体チップとの間で接合させ、且つ、前記第２焼結金属層を前記複数の第２溝部に充填するように前記第１金属板の前記上面と前記第１配線部材との間で接合させるステップと
を備えることを特徴とする半導体装置の製造方法。
【請求項１６】
前記複数の第１溝部及び前記複数の第２溝部は、それぞれ互いに接続した複数の貫通孔をなすことを特徴とする請求項１５に記載の半導体装置の製造方法。
【請求項１７】
前記第１焼結金属層及び第２焼結金属層の前記加圧は、前記焼結金属ペーストを乾燥させた後の前記第１焼結金属層及び第２焼結金属層の供給厚さに対して１０％以上、２０％以下の範囲の圧縮率で実施されることを特徴とする請求項１５又は１６に記載の半導体装置の製造方法。
【請求項１８】
前記絶縁回路基板の上に接合された第２半導体チップの上面に第３焼結金属層を形成するステップと、
下面に複数の第３溝部、上面に複数の第４溝部を有する第２金属板を、前記第３焼結金属層の上に前記第２金属板の前記下面が接するように配置するステップと、
前記第２金属板の前記上面に第４焼結金属層を形成するステップと、
前記第４焼結金属層の上に第２配線部材を配置するステップと、
前記第３焼結金属層及び第４焼結金属層を加熱しながら加圧して、前記第３焼結金属層を前記複数の第３溝部に充填するように前記第２金属板の前記下面と前記第２半導体チップとの間で接合させ、且つ、前記第４焼結金属層を前記複数の第４溝部に充填するように前記第２金属板の前記上面と前記第２配線部材との間で接合させるステップと
を備え、
前記第３焼結金属層及び第４焼結金属層の前記加圧は、前記第１焼結金属層及び第２焼結金属層の前記加圧と同時に実施されることを特徴とする請求項１５〜１７のいずれか１項に記載の半導体装置の製造方法。
【請求項１９】
前記第１金属板及び前記第２金属板の厚さが異なり、且つ、前記第１配線部材及び前記第２配線部材の上面の高さのレベルが同一であることを特徴とする請求項１８に記載の半導体装置の製造方法。
【発明の詳細な説明】
【技術分野】
【０００１】
本発明は、半導体装置及び半導体装置の製造方法に関する。
【背景技術】
【０００２】
一般的なパワー半導体装置は、絶縁ゲート型バイポーラトランジスタ（ＩＧＢＴ）やＭＯＳ電界効果トランジスタ（ＭＯＳＦＥＴ）等の半導体素子、絶縁回路基板、及び放熱ベース等を備える。半導体素子、絶縁回路基板、及び放熱ベースそれぞれの間の接合には、ボンディングワイヤや、はんだなどの接合材料で接合するリードフレームが用いられる。近年、パワー半導体装置は、小型軽量化とともに高機能化の要求から、回路の高集積化が伸展している。更に、高温動作が可能な炭化ケイ素（ＳｉＣ）等の半導体素子を用いる半導体装置への適用に向けた開発が進められ、半導体装置の高温動作環境下での高い信頼性が求められている。【０００３】
半導体装置の接合材料には、これまで錫アンチモン（ＳｎＳｂ）系、錫銀（ＳｎＡｇ）系等のはんだ材料が多く採用されている。しかし、半導体装置の動作温度がはんだ材料の融点に近くなり、信頼性の低下が懸念される。そのため、高温動作化に対応できる接合材料として、金属粒子の焼結作用を利用した焼結金属ペーストや焼結金属シートの適用が検討されている。特許文献１〜３には、半導体素子と、絶縁回路基板及び配線部材との接合層として焼結金属材を用いる構造が提案されている。【０００４】
パワー半導体装置は、導通時や外周環境の温度変化により、接合層に各部材の熱膨張係数差による応力が発生する。応力発生が繰り返されることで接合層には熱疲労劣化によるクラックが発生する。クラックが進展して進展距離が長くなると、熱抵抗の増大により通電時の発熱温度が高くなり、半導体装置の故障に至る。【０００５】
接合層のクラックに起因する故障モードに関して、はんだ材料に比べて強度が３〜４倍高い焼結金属はクラック発生が防止でき、高温動作や信頼性の向上に寄与すると期待された。しかし、実際の通電サイクルでは、クラックは金属焼結層には発生しないが、半導体チップの電極のアルミニウム（Ａｌ）合金層に発生しやすくなることが判明した。半導体素子の電極層に発生したクラックが進展する過程で半導体チップによって回路が断線され、早期に故障となる場合も生じる。【０００６】
半導体素子の電極層でのクラック発生に対する解決方法が検討されている。例えば、特許文献３には、絶縁回路基板の配線層に凹部を設け、接合層が凹部に接する接合層の領域に応力を集中させて優先的にクラックを発生させて、凹部に接しない接合層の領域へのクラックの発生を抑制することが記載されている。また、特許文献２及び４では、絶縁回路基板の配線層に、接合層に比べて降伏応力の低いＡｌ金属層を用い、クラックを配線層に発生、進展させ、接合層の信頼性を向上させることが提案されている。しかし、半導体チップの電極に用いるＡｌ合金と配線層のＡｌとは強度が同程度であり、どちらにクラックが発生するかは制御できない。また、クラックが発生し進展することにより接合層の熱抵抗が増加し、半導体チップの放熱特性が低下する。特許文献５には、リードフレームに接続される連結板のコンタクト領域に複数の突起を設け、コンタクト領域を半導体素子にはんだ部材を介して接合することが記載されているが、クラックによる半導体チップの劣化についての記載はない。特許文献６には、多孔度の異なる２つの層を有することが記載されている。特許文献７には、銀粒子（９０質量％以上）と亜鉛粒子（０．０１質量％以上、０．６質量％以下）を含む接着剤組成物が記載されている。
【先行技術文献】
【特許文献】
【０００７】
【特許文献１】特開２０１２−１３８４７０号公報
【特許文献２】特開２０１０−２５１４５７号公報
【特許文献３】特開２０１０−２４５２２７号公報
【特許文献４】国際公開第２０１７／００２７９３号公報
【特許文献５】米国特許第８９８７８７９号公報
【特許文献６】米国特許第９９２９１１１号公報
【特許文献７】特開２０１３−２５８１２２号公報
【発明の概要】
【発明が解決しようとする課題】
【０００８】
上記課題に鑑み、本発明は、半導体チップの劣化を防止することができ、信頼性を向上することが可能な半導体装置及び半導体装置の製造方法を提供することを目的とする。
【課題を解決するための手段】
【０００９】
本発明の一態様は、（ａ）表面に金属層を有する第１半導体チップと、（ｂ）金属層に対向して配置された第１配線部材と、（ｃ）金属層と第１配線部材との間に配置され、引張強度が高い複数の領域および引張強度が低い複数の領域を備えた焼結金属層と、（ｄ）焼結金属層の内部に配置された金属材料と、を備え、（ｅ）焼結金属層の一部の引張強度の低い領域の引張強度は、第１半導体チップの金属層の引張強度より低い半導体装置であることを要旨とする。【００１０】
本発明の他の態様は、（ａ）絶縁回路基板の上面に配置された配線層の上に第１半導体チップを接合するステップと、（ｂ）第１半導体チップの上面に焼結金属ペーストを塗布して乾燥させ、第１焼結金属層を積層するステップと、（ｃ）下面に複数の第１溝部、上面に複数の第２溝部を有する第１金属板を、第１焼結金属層の上に第１金属板の下面が接するように配置するステップと、（ｄ）第１金属板の上面に焼結金属ペーストを塗布して乾燥させ、第２焼結金属層を積層するステップと、（ｅ）第２焼結金属層の上に第１配線部材を配置するステップと、（ｆ）第１及び第２焼結金属層を加熱しながら加圧して、第１焼結金属層を複数の第１溝部に充填するように第１金属板の下面と第１半導体チップとの間で接合させ、且つ、第２焼結金属層を複数の第２溝部に充填するように第１金属板の上面と第１配線部材との間で接合させるステップとを備える半導体装置の製造方法であることを要旨とする。
【発明の効果】
【００１１】
本発明によれば、半導体チップの劣化を防止することができ、信頼性を向上することが可能な半導体装置及び半導体装置の製造方法を提供できる。
【図面の簡単な説明】
【００１２】
【図１】本発明の第１実施形態に係る半導体装置の構造の一例を示す断面概略図である。
【図２】図１中のＡ部分の拡大図である。
【図３】第１実施形態に係る金属板の一例を示す平面外略図である。
【図４】図３中のＢ−Ｂ線に沿った方向から見た断面図である。
【図５】図１中のＣ部分の拡大図である。
【図６】従来の半導体装置において、クラックが発生する状態を説明する断面図である。
【図７】焼結金属層を０．２５ＭＰａで加圧した場合の断面組織のＳＥＭ像である。
【図８】焼結金属層を１ＭＰａで加圧した場合の断面組織のＳＥＭ像である。
【図９】焼結金属層を５ＭＰａで加圧した場合の断面組織のＳＥＭ像である。
【図１０】焼結金属層を７．５ＭＰａで加圧した場合の断面組織のＳＥＭ像である。
【図１１】焼結金属層を３０ＭＰａで加圧した場合の断面組織のＳＥＭ像である。
【図１２】焼結金属層を５０ＭＰａで加圧した場合の断面組織のＳＥＭ像である。
【図１３】焼結金属層の加圧に対する引張強度の関係を示す図である。
【図１４】焼結金属層の加圧に対する焼結密度の関係を示す図である。
【図１５】焼結金属層の焼結密度に対する引張強度の関係を示す図である。
【図１６】焼結金属層の圧縮率に対する焼結密度の関係を示す図である。
【図１７】焼結金属層の圧縮率に対する引張強度の関係を示す図である。
【図１８】焼結金属層の厚さに対する引張強度の関係を示す図である。
【図１９】第１実施形態に係る半導体装置の半導体素子電極に用いるＡｌ金属層及びＡｌ合金層の引張強度特性を示す表である。
【図２０】第１実施形態に係る金属板の貫通孔の他の例を示す断面外略図である。
【図２１】第１実施形態に係る金属板の貫通孔の更に他の例を示す断面外略図である。
【図２２】第１実施形態に係る半導体装置の製造方法での加圧工程の一例を示す断面外略図である。
【図２３】第１実施形態に係る半導体装置の製造方法での加圧工程の他の例を示す断面外略図である。
【図２４】第２実施形態に係る半導体装置の構造の一例を示す断面概略図である。
【図２５】図２４中のＤ部分の拡大図である。
【図２６】第２実施形態に係る金属板の一例を示す平面外略図である。
【図２７】図２６中のＥ−Ｅ線に沿った方向から見た断面図である。
【図２８】第２実施形態に係る金属板の他の例を示す断面外略図である。
【発明を実施するための形態】
【００１３】
以下、図面を参照して、本発明の第１及び第２実施形態を説明する。図面の記載において、同一又は類似の部分には同一又は類似の符号を付し、重複する説明を省略する。但し、図面は模式的なものであり、厚みと平面寸法との関係、各層の厚みの比率等は実際のものとは異なる場合がある。また、図面相互間においても寸法の関係や比率が異なる部分が含まれ得る。また、以下に示す実施形態は、本発明の技術的思想を具体化するための装置や方法を例示するものであって、本発明の技術的思想は、構成部品の材質、形状、構造、配置等を下記のものに特定するものでない。
【００１４】
また、以下の説明における上下等の方向の定義は、単に説明の便宜上の選択であって、本発明の技術的思想を限定するものではない。例えば、対象を９０°回転して観察すれば上下は左右に変換して読まれ、１８０°回転して観察すれば上下は反転して読まれることは勿論である。同様に「表」「裏」の関係も１８０°回転すれば、反転した用語が定義される。
【００１５】
（第１実施形態）
本発明の半導体装置は、表面に金属層を有する第１半導体チップと、金属層に対向して配置された第１配線部材と、金属層と第１配線部材との間に配置され、引張強度が高い複数の領域および引張強度が低い複数の領域を備えた焼結金属層と、焼結金属層の内部に配置された金属材料と、を備え、焼結金属層の一部の引張強度の低い領域の引張強度は、第１半導体チップの金属層の引張強度より低い。本発明の第１実施形態に係る半導体装置は、図１に示すように、半導体チップ（第１半導体チップ）１、接合部２，２ａ、絶縁回路基板８、及び配線部材７を備える。絶縁回路基板８は、絶縁板８１、絶縁板８１の上面にパターニングされた導体層（配線層）８２ａ、８２ｂ、及び絶縁板８１の下面に設けられた導体層（放熱層）８３を有する。半導体チップ１の上面は、接合部２を介して配線部材７の一端に電気的に接続される。半導体チップ１の下面は、接合部２ａを介して絶縁回路基板８の導体層８２ａに電気的に接続される。配線部材７の他端が、接合部６を介して絶縁回路基板８の導体層８２ｂに電気的に接続される。絶縁回路基板８の導体層８３は、接合部９を介して放熱ベース１０に接続される。
【００１６】
半導体チップ１をなすパワー半導体素子としては、ＩＧＢＴやＭＯＳＦＥＴ等の３端子素子、フリーフォイールダイオード（ＦＷＤ）、ショットキーバリアダイオード（ＳＢＤ）等の２端子素子等が含まれる。配線部材７として、表面に銀（Ａｇ）や金（Ａｕ）等のめっき層を有する銅（Ｃｕ）やアルミニウム（Ａｌ）等からなるリードフレーム、金属板、金属箔等が用いられる。絶縁回路基板８は、例えば、セラミック基板の表面に銅が共晶接合された直接銅接合（ＤＣＢ）基板、セラミック基板の表面に活性金属ろう付け（ＡＭＢ）法により金属が配置されたＡＭＢ基板等を採用可能である。セラミック基板の材料は、例えば、窒化ケイ素（Ｓｉ3Ｎ4）、窒化アルミニウム（ＡｌＮ）、アルミナ（Ａｌ2Ｏ3）等を採用可能である。なお、後述するように、Ａｇナノ粒子等による接合を考慮して、絶縁回路基板８の導体層８２ａ、８２ｂ、８３の表面にはＡｇやＡｕ等のめっき層を設けることが望ましい。
【００１７】
図２は、図１中のＡ部分、即ち、半導体チップ１と配線部材７との接合部分の拡大図である。図２に示すように、半導体チップ１は、ＳｉＣ等の半導体層１Ａ、及び電極層（１Ｂ，１Ｃ）を備える。電極層（１Ｂ，１Ｃ）は、ＡｌやＡｌ合金等の電極金属層１Ｂ、及び銀（Ａｇ）や金（Ａｕ）等の外側めっき金属層１Ｃを有する。接合部２は、外側めっき金属層１Ｃの上に配置された焼結金属層４ａ、焼結金属層４ａの上で、配線部材７の下に配置された焼結金属層４ｂ、及び焼結金属層４ａと焼結金属層４ｂの間に配置され、複数の貫通孔５を有する金属板３を備える。貫通孔５において、焼結金属層４ａで充填される部分が第１溝部１５ａで、焼結金属層４ｂで充填される部分が第２溝部１５ｂである。金属板３には、図３に示すように、平面視で、円形状の複数の貫通孔５がマトリックス状に配置されている。貫通孔５は、図４に示すように、金属板３の上下面で同じ直径を有する。貫通孔５の配置はマトリックス状に限定されず、ストライプ状配置、ランダム配置であってもよい。また、貫通孔５の形状は、円形状に限定されず、楕円状、矩形状、多角形状等であってもよい。
第１焼結金属層４ａは、引張強度の異なる複数の領域を有する。第２焼結金属層４ｂは、引張強度の異なる複数の領域を有する。金属板３（金属材料）は、第１焼結金属層４ａの一部の引張強度が高い領域と第２焼結金属層４ｂの一部の引張強度が高い領域との間に配置されている。
焼結金属層（４ａ，４ｂ）は、金属材料３の第１半導体チップ１側に配置された第１焼結金属層４ａと、金属材料３の第１配線部材７側に配置された第２焼結金属層４ｂとを有し、金属材料３は、下面に複数の第１溝部１５ａ、上面に複数の第２溝部１５ｂを有する第１金属板３であって、第１溝部１５ａおよび第２溝部１５ｂが形成されていない平面部３ｅの領域がある。
【００１８】
図５は、図１中のＣ部分、即ち、半導体チップ１と絶縁回路基板８との接合部分の拡大図である。図５に示すように、半導体チップ１は、ＳｉＣ等の半導体層１Ａ、及び電極層（１Ｄ，１Ｅ）を備える。電極層（１Ｄ，１Ｅ）は、ＡｌやＡｌ合金等の電極金属層１Ｄ、及び銀（Ａｇ）や金（Ａｕ）等の外側めっき金属層１Ｅを有する。接合部２ａは、外側めっき金属層１Ｅの下に配置された焼結金属層４ｃ、焼結金属層４ｃの下で、絶縁回路基板８の導体層８２ａの上に配置された焼結金属層４ｄ、及び焼結金属層４ｃ、４ｄの間に配置され、複数の貫通孔５ａを有する金属板３ａを備える。金属板３ａには、図３及び図４に示した金属板３と同様に、平面視で、円形状の複数の貫通孔５ａがマトリックス状に配置されている。なお、貫通孔５ａの形状は、円形状に限定されず、楕円状、矩形状、多角形状等であってもよい。また、貫通孔５ａの配置もマトリックス状に限定されず、千鳥配置、ストライプ状配置、ランダム配置であってもよい。
【００１９】
焼結金属層４ａ、４ｂ、４ｃ、４ｄの材料として、ナノメートルサイズのＡｇナノ粒子が用いられる。あるいは、焼結金属層４ａ、４ｂ、４ｃ、４ｄの材料として、Ａｇナノ粒子にマイクロメートルサイズのＡｇ粉を含む複合物であってもよい。金属板３の材料としては、焼結金属層４ａ、４ｂとの接合を考慮して、ＡｇやＡｕ等の金属が望ましい。また、金属板３として、銅（Ｃｕ）、Ａｌ、Ａｌ合金等の表面にＡｇめっきやＡｕめっきした金属板であってもよい。なお、図１に示した接合部６、９について、焼結金属を用いることが望ましいが、熱源である半導体チップ１から離れているため、通常のはんだ等の接合部材を用いてもよい。
【００２０】
焼結金属は、従来のはんだ接合材に比べて引張強度（以下、単に強度とも称す。）、例えば、０．２％耐力で表される降伏応力（以下、単に降伏応力とも称す。）を３倍〜４倍程度高くできる。また、半導体素子の電極材料であるＡｌやＡｌ合金に比べて、降伏応力を５倍ほど高くできる。例えば、図６に示すように、従来の半導体装置と同様に、半導体チップ１とリードフレーム等の配線部材７とをＡｇナノ粒子からなる焼結金属層４ｚで接合することができる。強度の高い焼結金属層４ｚで接合した半導体装置では、通電サイクル試験で配線部材７全体が熱膨張及び収縮を繰り返すことにより、接合部である焼結金属層４ｚに繰り返し歪が発生する。繰り返し印加される応力に対して接合部としての焼結金属層４ｚは十分な強度を有するので、強度の低いＡｌやＡｌ合金からなる電極金属層１ＢにクラックＣａが伸展しやすくなる。また、発生したクラックＣｂが半導体チップ１の半導体層１Ａに伸展する可能性も考えられる。その結果、半導体チップ１の電極が劣化し、早期に故障となる可能性が考えられる。
【００２１】
第１実施形態に係る半導体装置では、焼結金属層４ａ、４ｂの間に貫通孔５を有する金属板３を用いることにより、焼結金属層４ａ、４ｂの強度を制御する。まず、図７〜図１２を参照して、焼結金属の加圧に対する接合部の断面組織の関係を説明する。Ａｇナノ粒子を溶剤中に分散させたＡｇナノペーストを印刷法により平坦な金属等の下地層に堆積する。堆積後、乾燥して溶剤を除去する。溶剤乾燥後のＡｇナノ粒子からなる焼結金属層は、Ａｇナノペーストの堆積した厚さの１／２程度となる。ここで、溶剤乾燥後の焼結金属層の厚さを「供給厚さ」と定義する。なお、シート状、又はプリフォーム状のＡｇナノ粒子からなる焼結金属層を用いてもよい。この場合、溶剤乾燥の手順は省略できる。このようにして形成した焼結金属層を、プレス機により２００℃以上３００℃以下の範囲の温度、例えば２５０℃で加熱しながら加圧して下地層との接合を行う。０．２５ＭＰａ〜５０ＭＰａの範囲で加圧力を変化させて積層した各焼結金属層について、走査型電子顕微鏡（ＳＥＭ）により接合断面組織を観察した。ここで、加圧後の焼結金属層の厚さを「積層厚さ」と定義する。
【００２２】
図７〜図１２に、０．２５ＭＰａ〜５０ＭＰａの範囲で圧力を変化させて加圧して積層した各焼結金属層の断面組織ＳＥＭ像を示す。図７〜図１２に示したＳＥＭ像で、明るい部分が焼結金属層で、暗く見える部分は空隙である。１ＭＰａ以下の小さい圧力では、図７及び図８に示すように、空隙のサイズが大きく、焼結金属の焼結密度が低いことがわかる。加圧力を５ＭＰａ〜７．５ＭＰａに増加させると、図９及び図１０に示すように、空隙のサイズが急激に減少している。更に、加圧力を３０ＭＰａ〜５０ＭＰａに増加させると、図１１及び図１２に示すように、空隙のサイズが極めて小さくなり、焼結金属層が緻密化していることがわかる。
【００２３】
図１３及び図１４には、０．２５ＭＰａ〜５０ＭＰａの範囲で圧力を変化させて加圧した焼結金属層の加圧に対する引張強度及び焼結密度の関係を示す。図１３に示すように、０．２％耐力で表される降伏応力及び最大応力は、加圧が０から１０ＭＰａ辺りまでに急激に増加し、圧力が１０ＭＰａから５０ＭＰａの範囲では緩やかに増加する。焼結密度も、図１４に示すように、加圧が０から１０ＭＰａ辺りまでに急激に増加し、圧力が１０ＭＰａから５０ＭＰａの範囲では緩やかに増加する。図７〜図１２のＳＥＭ像でも観察されたように、加圧を増加させることで焼結金属層の焼結粉末どうしが近接して焼結密度が高くなり、焼結金属層の引張強度が増加することを示している。
【００２４】
図１５は、焼結金属層の焼結密度と引張強度との関係を示す。図１５に示すように、焼結金属層の降伏応力は焼結密度に依存する。ここで、焼結金属層の供給厚さに対する厚さ方向の積層厚さの変化量の１００分率を「圧縮率」と定義する。具体的には、加圧による焼結金属層の圧縮がほぼ加圧方向、すなわち厚さ方向に生じることを考慮すれば、「圧縮率」は焼結密度の変化量から求められる。図１６は、圧縮率と焼結密度との関係を示す。図１６に示すように、圧縮率が０％近傍では焼結金属層には６０％程度の空隙が含まれること、圧縮率が５０％近傍では焼結金属層には空隙がほとんど消失していることを示している。図１７は、圧縮率と引張強度との関係を示す。焼結金属層の圧縮率の増加に伴い、引張強度が増加する。また、焼結金属層の圧縮がほぼ加圧方向に一次元的に生じることを考えれば、圧縮率あるいは焼結密度を用いて、焼結金属層の積層厚さを求めることができる。図１８に、積層厚さと引張強度との関係を示す。図１８に示すように、焼結金属層の積層厚さの増加に伴い、引張強度が減少する。上記のように、焼結金属層の降伏応力に対応する強度はプレス機による加圧の圧力により制御できる。あるいは、焼結金属層の降伏応力の強度は、焼結金属層の焼結密度、圧縮率、及び積層厚さによっても検知可能である。
【００２５】
第１実施形態では、半導体チップ１の電極金属層１Ｂと同等又は同等以下の強度となるように焼結金属層４ａ、４ｂの焼結密度を制御して、半導体装置の通電時に発生する応力を接合部２で分散させる。接合部２の焼結金属層４ａ、４ｂの降伏応力を制御するために、図１〜図４に示したように、貫通孔５を有する金属板３を焼結金属層４ａと焼結金属層４ｂの間に設けている。図１９に、電極金属層１Ｂに用いる純度が９９．９９％（４Ｎ）のＡｌ金属及びＳｉを１．０％含有するＡｌ合金（Ａｌ−１．０％Ｓｉ合金）に対して、直径６ｍｍ、標点距離３０ｍｍの試験片を用いて引張強度試験した結果を示す。図１９に示すように、降伏応力は、Ａｌ金属で２７ＭＰａ程度、Ａｌ−１．０％Ｓｉ合金で３５ＭＰａ程度である。したがって、電極金属層１Ｂにおけるクラック発生を防止するため、焼結金属層４ａ、４ｂの強度をＡｌあるいはＡｌ合金の引張強度と同程度又は同等以下の強度、例えば２０ＭＰａ〜４０ＭＰａの範囲の強度に制御する。図１５に示すように、焼結金属層４ａ、４ｂの強度を２０ＭＰａ〜４０ＭＰａの範囲にするには、焼結密度を７２％以上７８％以下の範囲にすればよい。あるいは、図１７に示すように、焼結金属層４ａ、４ｂの強度を２０ＭＰａ〜４０ＭＰａの範囲にするには、圧縮率を１０％以上２０％以下の範囲にすればよい。
【００２６】
また、金属板３の厚さＴｍは供給厚さの５０％未満、又は積層厚さの６３％未満が望ましい。金属板３の厚さＴｍが供給厚さの５０％以上と厚くなると、金属板３の上下領域の焼結金属層４ａ、４ｂそれぞれの圧縮率の増加により、貫通孔５の領域の加圧が不足する可能性が生じる。その場合、半導体チップ１及び絶縁回路基板８との接触面積が減少して、接合強度が低減したり、熱抵抗が増加する。また、金属板を用いない場合は、従来の焼結金属層の加熱加圧方法となる。例えば、厚さの異なる複数の半導体チップを用いる場合や、反りや傾きを有する半導体チップを用いる場合、位置によって加圧過剰になったり加圧不足になるため、焼結密度の制御ができなくなる。したがって、金属板３の厚さＴｍはある程度必要となる。
【００２７】
第１実施形態では、半導体チップ１と配線部材７との接合において、図２に示した貫通孔５の領域の焼結金属層４ａ、４ｂの強度を２０ＭＰａ〜４０ＭＰａの範囲、例えば３５ＭＰａ程度に制御する。このとき、焼結密度は７６％程度で、圧縮率は１８％程度となる。例えば、貫通孔５の領域の焼結金属層４ａ、４ｂの供給厚さが１００μｍ程度として、図２に示した積層厚さＴｓが８２μｍ程度、即ち圧縮による変形量が１８μｍ程度となる。この場合、金属板３の上下領域での焼結金属層４ａ、４ｂの焼結密度は７６％より大きく、９０％より小さい範囲となる。なお、焼結金属層４ａ、４ｂの供給厚さは、５０μｍ以上１０００μｍ以下の範囲が好ましく、積層厚さは、４１μｍ以上８２０μｍ以下の範囲となる。
【００２８】
第１実施形態に係る半導体装置では、図２に示したように、貫通孔５を有する金属板３を焼結金属層４ａと焼結金属層４ｂの間に設けて、通電時に発生する応力を接合部２で分散させる。金属板３の上下領域は貫通孔５の領域より焼結金属層４ａ、４ｂの強度が高い。焼結金属層４ａ、４ｂの強度が低い貫通孔５の領域が強度の高い金属板３の上下領域に囲まれて局在する。そのため、貫通孔５の領域の焼結金属層４ａ、４ｂにクラックが発生しても、金属板３の上下領域を含めた焼結金属層４ａ、４ｂの全体に伸展することが防止できる。その結果、半導体チップ１の劣化を防止することができ、半導体装置の信頼性を向上することが可能となる。
【００２９】
また、金属板３と半導体チップ１との間の焼結金属層４ａの厚さＴａに比べて、金属板３と配線部材７との間の焼結金属層４ｂの厚さＴｂが厚いことが望ましい。焼結金属層４ｂを厚くすることで、焼結金属層４ｂの強度が焼結金属層４ａよりも小さくなり、クラックが金属板３の配線部材７側の焼結金属層４ｂに発生して半導体チップ１側に伸展することを防止することができる。
【００３０】
平面パターンにおいて、金属板３の表面及び貫通孔５の開口部を含む全面積に対する貫通孔５の開口部の占有面積が、２５％以上、７５％以下であることが望ましい。貫通孔５の占有面積が２５％未満では、焼結金属層４ａ、４ｂにおいて強度の高い部分の比率が増加し、クラックが電極金属層１Ｂ、１Ｄに発生する可能性が高くなる。占有面積が７５％超過では、焼結金属層４ａ、４ｂにおいて強度の低い部分の比率が増加し、クラックが焼結金属層４ａ、４ｂ内に発生する可能性が高くなる。また、配線部材７側の焼結金属層４ｂの強度を半導体チップ１側の焼結金属層４ａよりも小さくするため、図２０に示すように、金属板３ｂの貫通孔５ｂの開口部の占有面積を調整してもよい。貫通孔５ｂにおいて、半導体チップ側となる第１溝部５５ａの開口寸法ｗ１は、配線部材７側となる第２溝部５５ｂの開口寸法ｗ２より小さい。そのため、配線部材７側の焼結金属層４ｂの強度を半導体チップ１側の焼結金属層４ａより小さくすることができる。なお、図２１に示すように、配線部材７側の開口寸法ｗ２を半導体チップ１側の開口寸法ｗ１より小さくした傾斜側壁を有する貫通孔５ｃを有する金属板３ｃを用いてもよい。
【００３１】
同様に、半導体チップ１と絶縁回路基板８の配線層８２ａとの接合において、図５に示した貫通孔５ａの領域の焼結金属層４ｃ、４ｄの強度を２０ＭＰａ以上４０ＭＰａ以下の範囲、例えば３５ＭＰａ程度に制御する。例えば、焼結金属層の供給厚さが１００μｍ程度として、図５に示した積層厚さＴｓを８２μｍ程度、即ち圧縮による変形量を９μｍ程度とする。このとき、焼結密度は７６％程度で、圧縮率は１８％程度となる。また、金属板３ａの厚さＴｍは供給厚さの５０％未満が望ましい。
【００３２】
また、図５に示すように、金属板３ａと半導体チップ１との間の焼結金属層４ｃの厚さＴｃに比べて、金属板３ａと絶縁回路基板８の配線層８２ａとの間の焼結金属層４ｄの厚さＴｄが薄いことが望ましい。焼結金属層４ｄを薄くすることで、焼結金属層４ｄの強度が焼結金属層４ｃよりも小さくなり、クラックが金属板３ａの配線層８２ａ側の焼結金属層４ｄに発生して半導体チップ１側に伸展することを防止することができる。更に、絶縁回路基板８側の焼結金属層４ｄの強度を半導体チップ１側の焼結金属層４ｃよりも小さくするため、図２０及び図２１に示したような、半導体チップ１側と絶縁回路基板８側とで開口寸法が異なる金属板を用いてもよい。
【００３３】
次に、図１及び図２を参照して、第１実施形態に係る半導体装置の製造方法を説明する。まず、絶縁回路基板８の配線層８２ａに接合された半導体チップ１の電極層（１Ｂ，１Ｃ）の上面に、Ａｇナノ粒子を溶剤中に分散させた焼結金属ペーストを印刷法や分注法等によって塗布する。塗布した焼結金属ペーストを、焼結金属の焼結が生じない１００℃以上１５０℃以下の温度範囲で乾燥させて溶剤を除去し、焼結金属層４ａを積層する。焼結金属層４ａの上に複数の貫通孔５を有する金属板３を配置する。金属板３の上に、Ａｇナノ粒子を溶剤中に分散させた焼結金属ペーストを印刷法や分注法等によって塗布する。塗布した焼結金属ペーストを１００℃以上１５０℃以下の温度範囲で乾燥させて溶剤を除去し、焼結金属層４ｂを積層する。このようにして、半導体チップ１の上面に、焼結金属層４ａ、金属板３、及び焼結金属層４ｂを有する接合部２が形成される。焼結金属層４ａ、４ｂは、貫通孔５内で互いに物理的に接続される。
【００３４】
接合部２の上にリードフレーム等の配線部材７を配置し、プレス機等の加圧成形装置により、配線部材７の上から焼結金属層４ａ、４ｂを２００℃以上３００℃以下の範囲、例えば２５０℃で加熱しながら加圧する。加圧は、貫通孔５の領域で焼結金属層４ａ、４ｂの圧縮率が１０％以上２０％以下の範囲となる圧力で行う。加圧により、半導体チップ１と焼結金属層４ａ、及び焼結金属層４ｂと配線部材７が接合される。貫通孔５内において、焼結金属層４ａ、４ｂが金属学的に接続され、焼結金属層４ａ、４ｂの焼結密度が７２％以上７８％以下の範囲となる。一方、金属板３の上の領域では、焼結金属層４ａ、４ｂそれぞれの焼結密度は、貫通孔５の領域の焼結金属層４ａ、４ｂより高くなる。このようにして、半導体チップ１が、焼結金属層４ａ、４ｂによって絶縁回路基板８と配線部材７に接合された半導体装置が作製される。
【００３５】
なお、上記説明では、焼結金属層４ａ、４ｂの積層に焼結金属ペーストを用いているが、シート状、又はプリフォーム状のＡｇナノ粒子からなる焼結金属層を用いてもよい。また、接合部２として、貫通孔を有する金属板の表裏に予め焼結金属層を配置した多層板（クラッド材）を用いてもよい。
【００３６】
また、１つの半導体チップ１を接合する場合で説明したが、複数の半導体チップに適用することもできる。複数の半導体チップのそれぞれの厚さが異なる場合、加圧成形装置のプレス型と半導体装置との間に配置する耐熱ゴム等の緩衝部材で厚さの差分を調整すればよい。例えば、図２２に示すように、半導体装置として、ＩＧＢＴ、ＭＯＳＦＥＴ等の半導体チップ（第１半導体チップ）１、及びＦＷＤ、ＳＢＤ等の半導体チップ（第２半導体チップ）２１を用いる。半導体チップ１は接合部２ａを介して配線層８２ａに接合される。配線部材７の一端が、接合部２を介して半導体チップ１に接合される。配線部材７の他端が、接合部６を介して配線層８２ｂに接合される。同様に、半導体チップ２１は接合部２２ａを介して配線層８２ａに接合される。配線部材２７の一端が、接合部２２を介して半導体チップ２１に接合される。配線部材２７の他端が、接合部２６を介して配線層８２ｃに接合される。接合部２２、２２ａは、図２及び図５に示した接合部２、２ａと同様に、貫通孔を有する金属板が焼結金属層の間に挟まれた構造を有する。例えば、半導体チップ１より半導体チップ２１が厚い場合、プレス型３１の加圧面に配置した緩衝部材３２において、半導体チップ２１の配線部材２７に接する部分を、半導体チップ１の配線部材７に接する部分より薄くする。このように、緩衝部材３２を介して加圧成形装置のプレス型３１で一括して接合することが可能となる。
【００３７】
また、半導体チップの厚さの差分を接合部に用いる金属板で調整することもできる。例えば、図２３に示すように、接合部２には、焼結金属層４ａ、焼結金属層４ｂ、及び金属板３が含まれる。金属板３は、焼結金属層４ａと焼結金属層４ｂとの間に配置され、貫通孔（図示省略）を有する。接合部２２には、焼結金属層２４ａ、焼結金属層２４ｂ、及び金属板２３が含まれる。金属板２３は、焼結金属層２４ａと焼結金属層２４ｂとの間に配置され、貫通孔（図示省略）を有する。金属板３の厚さＴｍ１より、金属板２３の厚さＴｍ２を薄くして、半導体チップ１の配線部材７と半導体チップ２１の配線部材２７の上面を同一のレベルとする。その結果、図２３に示すように、プレス型３１の加圧面に配置される緩衝部材３２は、平坦面で配線部材７、２７に接することができ、一括して接合することが可能となる。なお、半導体チップ１の接合部２ａ、及び半導体チップ２１の接合部２２ａのそれぞれに用いる金属板の厚さで配線部材７、２７の上面のレベルを調整してもよい。あるいは、接合部２、２ａの金属板の厚さの和と、接合部２２、２２ａの金属板の厚さの和とで配線部材７、２７の上面のレベルを調整してもよい。
【００３８】
（第２実施形態）
第２実施形態に係る半導体装置は、図２４に示すように、第１実施形態に係る半導体装置は、図２４に示すように、半導体チップ１、半導体チップ１と絶縁回路基板８とを接合する接合部２ｃ、及び半導体チップ１と配線部材７とを接合する接合部２ｂを備える。図２４中のＤ部分の拡大図である図２５に示すように、接合部２ｂは、電極層（１Ｂ，１Ｃ）と配線部材７との間に配置される。接合部２ｂは、外側めっき金属層１Ｃの上に配置された焼結金属層４ｅ、配線部材７の下に配置された焼結金属層４ｆ、及び焼結金属層４ｅ、４ｆの間に配置された金属板３ｄを備える。金属板３ｄは、複数の第１溝部１５ａ及び複数の第２溝部１５ｂを、下面及び上面にそれぞれ独立して有する。複数の第１溝部１５ａは、金属板３ｄの半導体チップ１に面する側に設けられる。複数の第２溝部１５ｂは、金属板３ｄの配線部材７に面する側に設けられる。第２実施形態は、複数の第１溝部１５ａ及び複数の第２溝部１５ｂを、下面及び上面にそれぞれ独立して有する金属板３ｄを有する点が第１実施形態と異なる。他の構成は第１実施形態と同様であるので重複する記載は省略する。
【００３９】
金属板３ｄは、図２６に示すように、平面視で、下面に円形状の複数の第１溝部１５ａ、上面に円形状の複数の第２溝部１５ｂがマトリックス状に配置されている。第１及び第２溝部１５ａ、１５ｂの形状は、円形状に限定されず、楕円状、矩形状、多角形状等であってもよい。また、第１及び第２溝部１５ａ、１５ｂの配置もマトリックス状に限定されず、ストライプ状配置、ランダム配置であってもよい。図２７に示すように、複数の第１溝部１５ａは、金属板３ｄの半導体チップ１に面する側に設けられ、深さＤａを有する。複数の第２溝部１５ｂは、金属板３ｄの配線部材７に面する側に設けられ、深さＤｂを有する。深さＤａ及び深さＤｂは同一であってもよく、異なっていてもよい。金属板３ｄの材料としては、Ａｇ粒子やＡｇ粉等を含む焼結金属層４ａ、４ｂとの接合を考慮して、ＡｇやＡｕ等の金属が望ましい。また、金属板３ｄとして、Ｃｕ、Ａｌ、Ａｌ合金等の表面にＡｇめっきやＡｕめっきした金属板であってもよい。
【００４０】
第２実施形態に係る半導体装置では、焼結金属層４ｅ、４ｆの間に第１及び第２溝部１５ａ、１５ｂを有する金属板３ｄを用いることにより、焼結金属層４ｅ、４ｆの強度を制御する。半導体チップ１の電極金属層１Ｂと同等又は同等以下の強度となるように焼結金属層４ｅ、４ｆの焼結密度を制御して、半導体装置の通電時に発生する応力を接合部２ｂで分散させる。図１９に示すように、降伏応力は、Ａｌ金属で２７ＭＰａ程度、Ａｌ−１．０％Ｓｉ合金で３５ＭＰａ程度である。したがって、焼結金属層４ｅ、４ｆの強度を、２０ＭＰａ以上４０ＭＰａ以下の範囲に制御する。図１５に示すように、焼結金属層４ｅ、４ｆの強度を２０ＭＰａ以上４０ＭＰａ以下の範囲にするには、焼結密度を７２％以上７８％以下の範囲にすればよい。あるいは、図１７に示すように、焼結金属層４ｅ、４ｆの強度を２０ＭＰａ以上４０ＭＰａ以下の範囲にするには、圧縮率を１０％以上２０％以下の範囲にすればよい。
【００４１】
金属板３ｄの厚さＴｍは供給厚さの５０％未満が望ましい。金属板３ｄの厚さＴｍが供給厚さの５０％以上に厚くなると、金属板３ｄの上の領域の焼結金属層４ｅ、４ｆそれぞれの圧縮率の増加により、第１及び第２溝部１５ａ、１５ｂそれぞれの領域の加圧が不足する可能性が生じる。その場合、半導体チップ１及び絶縁回路基板８との接触面積が減少して、接合強度が低減したり、熱抵抗が増加したりする。また、金属板を用いない場合は、従来の焼結金属層の加熱加圧方法となる。例えば、厚さの異なる複数の半導体チップを用いる場合や、反りや傾きを有する半導体チップを用いる場合、位置によって加圧過剰になったり加圧不足になったりするため、焼結密度の制御ができなくなる。したがって、金属板３ｄの厚さＴｍはある程度必要となる。また、第１及び第２溝部１５ａ、１５ｂそれぞれの深さＤａ、Ｄｂは、０より大きく、金属板３ｄの厚さＴｍより小さい範囲が好ましい。
【００４２】
第２実施形態では、半導体チップ１と配線部材７との接合において、図２５に示した第１及び第２溝部１５ａ、１５ｂの領域それぞれの焼結金属層４ｅ、４ｆの強度を２０ＭＰａ以上４０ＭＰａ以下の範囲、例えば３５ＭＰａ程度に制御する。このとき、焼結密度は７６％程度で、圧縮率は１８％程度となる。例えば、焼結金属層４ｅ、４ｆそれぞれの供給厚さが１００μｍ程度として、図２５に示した焼結金属層４ｅの積層厚さＴｓａ及び焼結金属層４ｅの積層厚さＴｓｂが、それぞれ８２μｍ程度、即ち圧縮による変形量が１８μｍ程度となる。第１及び第２溝部１５ａ、１５ｂそれぞれの深さＤａ、Ｄｂを、０より大きく、金属板３ｄの厚さＴｍより小さい範囲とすると、金属板３ｄの上の領域での焼結金属層４ａ、４ｂの焼結密度は７６％より大きく、９０％より小さい範囲となる。
【００４３】
第２実施形態に係る半導体装置では、図２５に示したように、第１及び第２溝部１５ａ、１５ｂを有する金属板３ｄを焼結金属層４ｅと焼結金属層４ｆの間に設けて、通電時に発生する応力を接合部２ｂで分散させる。金属板３ｄ上の領域は第１及び第２溝部１５ａ、１５ｂ上の領域より焼結金属層４ｅ、４ｆの強度が高い。焼結金属層４ｅ、４ｆの強度が低い第１及び第２溝部１５ａ、１５ｂ上の領域が強度の高い領域に囲まれて局在する。そのため、第１及び第２溝部１５ａ、１５ｂ上の焼結金属層４ｅ、４ｆの領域にクラックが発生しても、焼結金属層４ｅ、４ｆの全体に伸展することが防止できる。
【００４４】
金属板３ｄの第１溝部１５ａの深さＤａに比べて、金属板３ｄの第２溝部１５ｂの深さＤｂが深いことが望ましい。第１溝部１５ａを深くすることで、焼結金属層４ｆの強度が焼結金属層４ｅよりも小さくなり、クラックが金属板３ｄの配線部材７側の焼結金属層４ｆに発生して半導体チップ１側に伸展することを防止することができる。その結果、半導体チップ１の劣化を防止することができ、半導体装置の信頼性を向上することが可能となる。
【００４５】
平面パターンにおいて、第１溝部１５ａ及び第２溝部１５ｂのそれぞれの占有面積が、金属板３ｄの表面及び第１溝部１５ａの開口部又は第２溝部１５ｂの開口部を含む金属板３ｄの全面積に対して２５％以上、７５％以下であることが望ましい。また、金属板３ｄと半導体チップ１との間の焼結金属層４ｅの厚さＴａに比べて、金属板３ｄと配線部材７との間の焼結金属層４ｆの厚さＴｂが厚いことが望ましい。焼結金属層４ｆを厚くすることで、焼結金属層４ｆの強度が焼結金属層４ｅよりも小さくなり、クラックが金属板３ｄの配線部材７側の焼結金属層４ｆに発生して半導体チップ１側に伸展することを防止することができる。
【００４６】
また、配線部材７側の焼結金属層４ｆの強度を半導体チップ１側の焼結金属層４ｅよりも小さくするため、図２８に示すように、金属板３ｄの第１及び第２溝部１５ａ、１５ｂの開口面積を調整してもよい。第１溝部１５ａにおいて、半導体チップ側となる第１溝部１５ａの開口寸法Ｗａは、配線部材７側となる第２溝部１５ｂの開口寸法Ｗｂより小さい。そのため、配線部材７側の焼結金属層４ｆの強度を半導体チップ１側の焼結金属層４ｅより小さくすることができる。
【００４７】
同様に、図２４に示した半導体チップ１と絶縁回路基板８の配線層８２ａとの接合において、接合部２ｃは、図２５に示した第１及び第２溝部１５ａ、１５ｂを有する金属板を焼結金属層の間に配置する構造を有する。第１及び第２溝部１５ａ、１５ｂの領域の焼結金属層の強度を２０ＭＰａ以上４０ＭＰａ以下の範囲、例えば３５ＭＰａ程度に制御する。例えば、焼結金属層の供給厚さが１００μｍ程度として、図２５に示した積層厚さＴｓａ、Ｔｓｂをそれぞれ８２μｍ程度、即ち圧縮による変形量を１８μｍ程度とする。このとき、焼結密度は７６％程度で、圧縮率は１８％程度となる。また、金属板の厚さＴｍは供給厚さの５０％未満が望ましい。
【００４８】
また、図２４に示した接合部２ｃの金属板と半導体チップ１との間の焼結金属層の厚さに比べて、金属板と絶縁回路基板８の配線層８２ａとの間の焼結金属層の厚さが薄いことが望ましい。絶縁回路基板８側の焼結金属層を薄くすることで、絶縁回路基板８側の焼結金属層の強度が半導体チップ１側の焼結金属層よりも小さくなり、クラックが接合部２ｃの配線層８２ａ側の焼結金属層に発生して半導体チップ１側に伸展することを防止することができる。なお、上記第１実施形態および第２実施形態において、金属板３，３ｄ（金属材料）が、金属粒子、金属繊維または金属ネットのいずれか１種類であってもよい。
【００４９】
（その他の実施形態）
本発明は上記の開示した実施形態によって説明したが、この開示の一部をなす論述及び図面は、本発明を限定するものであると理解すべきではない。本発明の明細書や図面の開示から当業者には様々な代替実施形態、実施例及び運用技術が明らかになると考えられるべきである。又、上記の実施形態及び各変形例において説明される各構成を任意に応用した構成等、本発明はここでは記載していない様々な実施形態等を含むことは勿論である。したがって、本発明の技術的範囲は上記の例示的説明から妥当な、特許請求の範囲に係る発明特定事項によってのみ定められるものである。
【符号の説明】
【００５０】
１，２１…半導体チップ
１Ａ…半導体層
１Ｂ，１Ｄ…電極金属層
１Ｃ，１Ｅ…外側めっき金属層
２，２ａ，２ｂ，２ｃ，６，９，２２，２２ａ，２６…接合部
３，３ａ，３ｂ，３ｃ，３ｄ，２３…金属板
３ｅ…平面部
４ａ，４ｂ，４ｃ，４ｄ，４ｅ，４ｆ，２４ａ，２４ｂ…焼結金属層
５，５ａ，５ｂ，５ｃ…貫通孔
７，２７…配線部材
８…絶縁回路基板１０…放熱ベース
１５ａ，５５ａ…第１溝部
１５ｂ，５５ｂ…第２溝部
３１…プレス型
３２…緩衝部材
８１…絶縁板
８２ａ，８２ｂ，８２ｃ…導体層（配線層）
８３…導体層（放熱層）
【図１】
2020255773.tif 000003
【図２】
2020255773.tif 000004
【図３】
2020255773.tif 000005
【図４】
2020255773.tif 000006
【図５】
2020255773.tif 000007
【図６】
2020255773.tif 000008
【図７】
2020255773.tif 000009
【図８】
2020255773.tif 000010
【図９】
2020255773.tif 000011
【図１０】
2020255773.tif 000012
【図１１】
2020255773.tif 000013
【図１２】
2020255773.tif 000014
【図１３】
2020255773.tif 000015
【図１４】
2020255773.tif 000016
【図１５】
2020255773.tif 000017
【図１６】
2020255773.tif 000018
【図１７】
2020255773.tif 000019
【図１８】
2020255773.tif 000020
【図１９】
2020255773.tif 000021
【図２０】
2020255773.tif 000022
【図２１】
2020255773.tif 000023
【図２２】
2020255773.tif 000024
【図２３】
2020255773.tif 000025
【図２４】
2020255773.tif 000026
【図２５】
2020255773.tif 000027
【図２６】
2020255773.tif 000028
【図２７】
2020255773.tif 000029
【図２８】
2020255773.tif 000030
【国際調査報告】
2020255773.tif 000031
2020255773.tif 000032
2020255773.tif 000033
2020255773.tif 000034
2020255773.tif 000035
2020255773.tif 000036